(57)【要約】【課題】高度な難燃性を備えた熱可塑性樹脂組成物を提供する。【解決手段】（Ａ）熱可塑性樹脂と（Ｂ）フルオロエチレン系重合体と、を含有し、マイクロスケール燃焼熱量計を用いるＡＳＴＭ  Ｄ７３０９  Ｍｅｔｈｏｄ  Ａに基づいて測定される、分解炉温度２００〜６００℃における最大放熱率が４００Ｗ／ｇ未満で、且つ、総発熱量が３６．０ｋＪ／ｇ以下である熱可塑性樹脂組成物とする。【選択図】なし【特許請求の範囲】
【請求項１】
（Ａ）熱可塑性樹脂と（Ｂ）フルオロエチレン系重合体と、を含有し、マイクロスケール燃焼熱量計を用いるＡＳＴＭ  Ｄ７３０９  Ｍｅｔｈｏｄ  Ａに基づいて測定される、分解炉温度２００〜６００℃における、最大放熱率が４００Ｗ／ｇ未満で、且つ、総発熱量が３６．０ｋＪ／ｇ以下であることを特徴とする熱可塑性樹脂組成物。
【請求項２】
前記（Ａ）熱可塑性樹脂１００質量部に対して、前記（Ｂ）フルオロエチレン系重合体を０．０１〜２．０質量部含有することを特徴とする請求項１に記載の熱可塑性樹脂組成物。
【請求項３】
前記（Ａ）熱可塑性樹脂が、ゴム変性スチレン系樹脂であることを特徴とする請求項１又は２に記載の熱可塑性樹脂組成物。
【請求項４】
前記ゴム変性スチレン系樹脂に含まれる４−ｔｅｒｔ−ブチルカテコールの含有量が６ｍｇ／ｋｇ以下であることを特徴とする請求項３に記載の熱可塑性樹脂組成物。
【請求項５】
さらに、（Ｃ）臭素系難燃剤と（Ｄ）難燃助剤とを含有することを特徴とする請求項１乃至４のいずれか一項に記載の熱可塑性樹脂組成物。
【請求項６】
前記（Ａ）熱可塑性樹脂１００質量部に対して、前記（Ｃ）難燃剤を５〜３０質量部、前記（Ｄ）難燃助剤１．０〜１０．０質量部含有することを特徴とする請求項５に記載の熱可塑性樹脂組成物。
【発明の詳細な説明】
【技術分野】
【０００１】
本発明は、高度な難燃性を備えた熱可塑性樹脂組成物に関する。
【背景技術】
【０００２】
熱可塑性樹脂は、その特性を生かし、ワープロ、パーソナルコンピュータ、プリンター、複写機等のＯＡ機器、ＴＶ、ＶＴＲ、オーディオ等の家電製品等を初めとする多岐の分野で使用されているが、係る熱可塑性樹脂に難燃剤を添加することによって、難燃性を付与する難燃化検討が行われている（特許文献１，２参照）。
【０００３】
特に、大型或いは固定されて用いられる複写機及びプリンターに使用される外装カバーは、防火エンクロージャとして燃焼或いは高温物質の飛散や火炎の吹き出しなどを防止する役割を担っており、高度な難燃性が要求される。
【先行技術文献】
【特許文献】
【０００４】
【特許文献１】特開平１１−２１７４８２号公報
【特許文献２】特開平０８−２８３５２５号公報
【発明の概要】
【発明が解決しようとする課題】
【０００５】
本発明の課題は、高度な難燃性を備えた熱可塑性樹脂組成物を提供することである。
【課題を解決するための手段】
【０００６】
本発明は、（Ａ）熱可塑性樹脂と（Ｂ）フルオロエチレン系重合体と、を含有し、マイクロスケール燃焼熱量計を用いるＡＳＴＭ  Ｄ７３０９  Ｍｅｔｈｏｄ  Ａに基づいて測定される、分解炉温度２００〜６００℃における、最大放熱率が４００Ｗ／ｇ未満で、且つ、総発熱量が３６．０ｋＪ／ｇ以下であることを特徴とする熱可塑性樹脂組成物である。
【０００７】
上記本発明は、以下の構成を好ましい態様として含む。
前記（Ａ）熱可塑性樹脂１００質量部に対して、前記（Ｂ）フルオロエチレン系重合体を０．０１〜２．０質量部含有すること、特に、前記（Ａ）熱可塑性樹脂が、ゴム変性スチレン系樹脂であること、さらに、前記ゴム変性スチレン系樹脂に含まれる４−ｔｅｒｔ−ブチルカテコールの含有量が６ｍｇ／ｋｇ以下であること。
さらに、（Ｃ）臭素系難燃剤と（Ｄ）難燃助剤とを含有すること、特に、前記（Ａ）熱可塑性樹脂１００質量部に対して、前記（Ｃ）難燃剤を５〜３０質量部、前記（Ｄ）難燃助剤１．０〜１０．０質量部含有すること。
【発明の効果】
【０００８】
本発明によれば、マイクロスケール燃焼熱量計を用いて測定される最大放熱率と総発熱量とを規定することにより、高度な難燃性を有する熱可塑性樹脂組成物が得られる。よって、本発明の熱可塑性樹脂組成物を用いることによって、難燃性を要求されるＯＡ機器や家電部品等での使用が有利になり、複写機やプリンターに使用される外装カバーにおいても、高い難燃性が実現する。
【図面の簡単な説明】
【０００９】
【図１】ＡＳＴＭ  Ｄ７３０９に基づく測定で得られる放熱率特性曲線の一例を示す図である。
【発明を実施するための形態】
【００１０】
本発明者等は熱可塑性樹脂組成物の難燃性について種々検討を行った結果、マイクロスケール燃焼熱量計（ＭＣＣ、Ｍｉｃｒｏｓｃａｌｅ  Ｃｏｍｂｕｓｔｉｏｎ  Ｃａｌｏｒｉｍｅｔｅｒ）を用い、ＡＳＴＭ  Ｄ７３０９  ｍｅｔｈｏｄ  Ａに基づいて測定される最大放熱率と総発熱量とが、熱可塑性樹脂組成物における難燃性の指標として用いうることを知見し、本発明を達成した。
【００１１】
ＭＣＣとは、ＡＳＴＭ  Ｄ７３０９に基づく可燃物の燃焼特性を評価する装置であり、装置内に分解炉と燃焼炉を有している。ＡＳＴＭ  Ｄ７３０９では、ＭＣＣの分解炉にサンプルを載置し、該分解炉に窒素又は窒素と酸素の混合気体を流しながら該分解炉を任意の速度で昇温し、そこから発生した分解ガスを燃焼炉へ導入し、窒素と酸素の存在下で分解ガスを燃焼させて、消費される酸素量から放熱率（Ｈｅａｔ  Ｒｅｌｅａｓｅ  Ｒａｔｅ、ＨＲＲ）を計算する。係る方法では、サンプルの形態が限定されず、再現性がよく、燃焼特性を定量的に示すことができる。
【００１２】
本発明においては、ＡＳＴＭ  Ｄ７３０９  Ｍｅｔｈｏｄ  Ａに基づいて、以下の条件で、経時的にサンプル１ｇ当たりの放熱率（ＨＲＲ）［Ｗ／ｇ］を測定する。分解炉は一定の速度で昇温されるため、測定時刻に対応する分解炉温度を横軸に、係る時刻で測定した消費酸素量より得られた放熱率を縦軸にプロットすると、図１に示すような放熱率特性曲線が得られる。尚、図１は一例であって、本発明が係る放熱率特性曲線に限定されるものではない。
サンプル質量：３．０ｍｇ
分解炉昇温速度：１．０℃／ｓｅｃ
分解炉到達温度：８５０℃
燃焼炉温度：９００℃（一定）
分解炉雰囲気：窒素（嫌気条件）（８０ｍｌ／ｍｉｎ）
燃焼炉雰囲気：酸素／窒素混合気体（酸素２０ｍｌ／ｍｉｎ、窒素８０ｍｌ／ｍｉｎ）
【００１３】
本発明の熱可塑性樹脂組成物は、上記放熱率特性曲線において、分解炉温度２００〜６００℃における最大放熱率が４００Ｗ／ｇ未満である。最大放熱率とは、放熱率特性曲線のピークの頂点であり、例えば図１の場合、３７５Ｗ／ｇである。
【００１４】
また、本発明の熱可塑性樹脂組成物は、上記放熱率特性曲線において、分解炉温度２００〜６００℃間の総発熱量、即ち、係る温度範囲における各測定点での放熱率に測定間隔（時間）を乗じた値の合計が、３６．０ｋＪ／ｇ以下である。尚、図１の曲線は、横軸が分解炉温度であるが、分解炉温度は一定の速度で昇温されるため、横軸は昇温開始からの時刻に対応する。よって、横軸を時刻とした曲線において、分解炉温度が２００℃及び６００℃にそれぞれ達した時刻間の放熱率の積分値が分解炉温度２００〜６００℃間の総発熱量である。
【００１５】
本発明においては、（Ａ）熱可塑性樹脂と（Ｂ）フルオロエチレン系重合体とを含有する熱可塑性樹脂組成物において、上記最大放熱率が４００Ｗ／ｇ未満で、且つ、総発熱量が３６．０ｋＪ／ｇ以下の放熱率特性を有していれば、米国アンダーライターズ・ラボラトリーズ社のサブジェクト９４号（ＵＬ９４）で５ＶＢに相当する高い難燃性が得られる。
【００１６】
本発明において使用される（Ａ）熱可塑性樹脂としては、熱可塑性を有する重合体であれば、特に限定されず、ポリスチレン（ＧＰＰＳ）、アクリロニトリル−スチレン共重合体（ＡＳ樹脂）、メチルメタクリレート−スチレン共重合体（ＭＳ樹脂）、無水マレイン酸−スチレン共重合体、アクリル酸（又はメタクリル酸）エステル・スチレン共重合体等の汎用スチレン系樹脂；耐衝撃性ポリスチレン（ＨＩＰＳ）、アクリロニトリル−ブタジエン−スチレン共重合体（ＡＢＳ樹脂）、アクリロニトリル−アクリルゴム−スチレン共重合体（ＡＡＳ樹脂）、アクリロニトリル−エチレンプロピレン−スチレン共重合体（ＡＥＳ樹脂）、メチルメタクリレート−ブタジエン−スチレン共重合体（ＭＢＳ樹脂）等のゴム変性スチレン系樹脂；ポリエチレン（ＰＥ）、ポリプロピレン（ＰＰ）、エチレン・プロピレン共重合体等で、炭素数２〜１０のα−オレフィンの少なくとも１種からなるα−オレフィン重合体及び共重合体、並びにこれらの塩素化ポリエチレン等による変性重合体及び変性共重合体、環状オレフィン共重合体等のオレフィン系樹脂；アイオノマー、エチレン・酢酸ビニル共重合体、エチレン・ビニルアルコール共重合体等のエチレン系共重合体；ポリ塩化ビニル樹脂（ＰＶＣ）、エチレン・塩化ビニル重合体、ポリ塩化ビニリデン（ＰＶＤＣ）等の塩化ビニル系樹脂；ポリメタクリル酸メチル（ＰＭＭＡ）等のアクリル酸（又はメタクリル酸）エステルの１種以上を用いた重合体及び共重合体等のアクリル系樹脂；ポリアミド６、ポリアミド６，６、ポリアミド６，１２等のポリアミド系樹脂（ＰＡ）；ポリエチレンテレフタレート（ＰＥＴ）、ポリブチレンテレフタレート（ＰＢＴ）、ポリエチレンナフタレート等のポリエステル系樹脂；ポリアセタール（ＰＯＭ）；ポリカーボネート（ＰＣ）；ポリアリレート（ＰＡＲ）；ポリフェニレンエーテル（ＰＰＥ）；ポリフェニレンサルファイド（ＰＰＳ）；ポリテトラフルオロエチレン（ＰＴＦＥ）、ポリフッ化ビニリデン（ＰＶＤＦ）等のフッ素樹脂；液晶ポリマー；ポリイミド樹脂（ＰＩ）、ポリアミドイミド（ＰＡＩ）、ポリエーテルイミド（ＰＥＩ）等のイミド系樹脂；ポリエーテルケトン、ポリエーテルエーテルケトン（ＰＥＥＫ）等のケトン系樹脂；ポリスルホン（ＰＳＵ）、ポリエーテルスルホン（ＰＥＳ）等のスルホン系樹脂；ウレタン系樹脂（ＰＵ）；ポリ酢酸ビニル（ＰＶＡｃ）；ポリエチレンオキシド（ＰＥＯ）；ポリビニルアルコール（ＰＶＡ）；ポリビニルエーテル；ポリビニルブチラール；フェノキシ樹脂；ポリ乳酸樹脂（ＰＬＡ）等が挙げられる。これらは、１種単独で或いは２種以上を組み合わせて用いることができる。これらのうち、汎用スチレン系樹脂、ゴム変性スチレン系樹脂、オレフィン系樹脂、アクリル系樹脂、塩化ビニル系樹脂、ポリカーボネート系樹脂、ポリエステル系樹脂、ポリアミド系樹脂、ポリフェニレンエーテルが好ましく、特に好ましくはゴム変性スチレン系樹脂、オレフィン系樹脂、アクリル系樹脂、ポリカーボネート系樹脂、ポリエステル系樹脂、ポリフェニレンエーテルであり、さらに好ましくは、ゴム変性スチレン系樹脂である。
【００１７】
スチレン系樹脂とは芳香族ビニル化合物系単量体を重合して得られるものであり、ゴム状重合体を加えてゴム変性を行ったスチレン系樹脂をゴム変性スチレン系樹脂と呼ぶ。重合方法としては公知の方法、例えば、塊状重合法、塊状・懸濁二段重合法、溶液重合法等により製造することができる。芳香族ビニル化合物系単量体は、スチレン、α−メチルスチレン、ｏ−メチルスチレン、ｍ−メチルスチレン、ｐ−メチルスチレン等の公知のものが使用できるが、好ましくはスチレンである。また、これらの芳香族ビニル化合物系単量体と共重合可能なアクリロニトリル、アクリル酸、メタクリル酸、アクリル酸（又はメタアクリル酸）エステル等のスチレン系単量体や無水マレイン酸等以外の単量体も、熱可塑性樹脂組成物の性能を損なわない程度ものであれば良い。さらに本発明ではジビニルベンゼン等の架橋剤をスチレン系単量体に対し添加して重合したものであっても差し支えない。
【００１８】
ゴム変性スチレン系樹脂に用いるゴム状重合体としては、ポリブタジエン、スチレン−ブタジエンのランダム又はブロック共重合体、ポリイソプレン、ポリクロロプレン、スチレン−イソプレンのランダム、ブロック又はグラフト共重合体、エチレン−プロピレンゴム、エチレン−プロピレン−ジエンゴムなどが挙げられるが、特にポリブタジエン、スチレン−ブタジエンのランダム、ブロック又はグラフト共重合体が好ましい。また、これらは一部水素添加されていても差し支えないし、単独或いは２種以上を組み合わせて用いても差し支えない。
【００１９】
ゴム変性スチレン系樹脂中のゴム状重合体の含有量は、３〜１５質量％が好ましい。ゴム状重合体の含有量が３〜１５質量％の範囲であれば樹脂組成物の耐衝撃性を十分高めることができる。
【００２０】
ゴム変性スチレン系樹脂中に含まれる４−ｔｅｒｔ−ブチルカテコール（ＴＢＣ）の含有量は、６ｍｇ／ｋｇ以下が好ましい。さらに好ましくは、０．１〜５ｍｇ／ｋｇである。ＴＢＣは重合開始剤であり、該ＴＢＣの含有量が６ｍｇ／ｋｇ以下だと難燃性の安定性が増し、好ましい。
【００２１】
本発明において使用される（Ｂ）フルオロエチレン系重合体は、樹脂燃焼時の発熱量低減効果を付与するものであり、（Ａ）熱可塑性樹脂中にフィブリル状に微分散させることが好ましい。フルオロエチレン系重合体の具体例としては、ポリテトラフルオロエチレン、ポリフッ化ビニリデン、テトラフルオロエチレン／ヘキサフルオロプロピレン共重合体及びテトラフルオロエチレン／エチレン共重合体等があり、これらをそれぞれ単独又は複数併用して使用してもよい。（Ｂ）フルオロエチレン系重合体は、水系ラテックス又はディスパージョンとして供給されることが望ましい。
【００２２】
（Ｂ）フルオロエチレン系重合体の添加量について特に制限はないが、（Ａ）熱可塑性樹脂１００質量部に対して、０．０１〜２．０質量部の範囲で用いることが好ましい。更に好ましくは０．１〜１．０質量部である。（Ｂ）フルオロエチレン系重合体の添加量が０．０１〜２．０質量部の範囲であれば熱可塑性樹脂組成物の難燃性、耐衝撃性及び成形品外観を十分高めることができる。
【００２３】
本発明においては、さらに、（Ｃ）臭素系難燃剤と（Ｄ）難燃助剤とを含有することが好ましい。
【００２４】
本発明に使用される（Ｃ）臭素系難燃剤としては、トリス（ポリブロモフェノキシ）トリアジン化合物、臭素化ジフェニルアルカン化合物、臭素化フタルイミド化合物、臭素化ポリスチレン、臭素化スチレン−ブタジエン共重合体、臭素化ポリアクリレート、臭素化ポリフェニレンエーテル、臭素化ビスフェノールＡ型エポキシ樹脂、臭素化ビスフェノールＡ型エポキシ樹脂の分子鎖末端のグリシジル基の一部又は全部を封止した変性物等が挙げられ、トリス（ポリブロモフェノキシ）トリアジン化合物、臭素化ジフェニルアルカン化合物、臭素化フタルイミド化合物が好適に使用される。
【００２５】
これらの（Ｃ）臭素系難燃剤は１種又は２種以上併用することが出来る。（Ｃ）臭素系難燃剤の添加量については必要な難燃性レベルに応じて決められるが、（Ａ）熱可塑性樹脂１００質量部に対して、５〜３０質量部の範囲で用いることが好ましい。更に好ましくは１０〜２０質量部である。
【００２６】
（Ｄ）難燃助剤は、（Ｃ）臭素系難燃剤の難燃効果を更に高める働きをするものであり、例えば酸化アンチモンとして三酸化アンチモン、四酸化アンチモン、五酸化アンチモン、アンチモン酸ソーダ等、ホウ素系化合物としてホウ酸亜鉛、メタホウ酸バリウム、無水ホウ酸亜鉛、無水ホウ酸等、スズ系化合物として酸化第二スズ、スズ酸亜鉛、ヒドロキシスズ酸亜鉛等、モリブデン系化合物として酸化モリブデン、モリブデン酸アンモニウム等、ジルコニウム系化合物として酸化ジルコニウム、水酸化ジルコニウム等、また亜鉛系化合物として硫化亜鉛等が挙げられる。なかでも三酸化アンチモンを使用することが特に好ましい。（Ｄ）難燃助剤の添加量について特に制限はないが、（Ａ）熱可塑性樹脂１００質量部に対して、１．０〜１０．０質量部の範囲で用いることが好ましい。
【００２７】
また、本発明の熱可塑性樹脂組成物には、本発明の効果が得られる範囲で各種添加物、例えば染顔料、着色防止剤、滑剤、酸化防止剤、老化防止剤、光安定剤、帯電防止剤、充填剤、相溶化剤等の公知の添加剤、酸化チタンやカーボンブラックなどの着色剤などの改質剤を添加できる。これらの添加方法は特に限定される訳では無く、公知の方法、例えば、使用するスチレン系樹脂の重合開始前、重合途中の反応液に対して、又は重合終了後、及び難燃剤、難燃助剤を配合する際、更には、押出機や成形機においても添加することができる。
【００２８】
本発明の熱可塑性樹脂組成物の混合方法は、公知の混合技術を適用することが出来る。例えばミキサー型混合機、Ｖ型ブレンダー、及びタンブラー型混合機等の混合装置であらかじめ予備混合しておいた混合物を、溶融混練することで均一な樹脂組成物とすることが出来る。溶融混練機に特段の制限は無い。好適な溶融混練機として、バンバリー型ミキサー、ニーダー、ロール、単軸押出機、特殊単軸押出機、及び二軸押出機等がある。更に押出機等の溶融混練装置の途中から難燃剤等の添加剤を別途に添加する方法がある。
【００２９】
本発明の樹脂組成物から成形品を得る成形法には射出成形等がある。
【実施例】
【００３０】
以下に本発明を実施例及び比較例によって詳しく説明するが、本発明はこれらに限定されるものではない。
【００３１】
（Ａ）熱可塑性樹脂
ゴム変性した耐衝撃性ポリスチレン樹脂（ゴム状重合体がポリブタジエンゴム、マトリックス部分のゴム状重合体含有量９．４質量％、ゴム状重合体の体積平均粒子径２．８μｍ、シス１，４結合を９０モル％以上の比率で含有するハイシスポリブタジエンゴム、マトリックス部分のＴＢＣ含有量２．０ｍｇ／ｋｇ）
【００３２】
〈ゴム状重合体含有量の測定〉
試料をクロロホルムに溶解させ、一定量の一塩化ヨウ素／四塩化炭素溶液を加え暗所に約１時間放置後、１５質量％のヨウ化カリウム溶液と純水５０ｍｌを加え、過剰の一塩化ヨウ素を０．１Ｎチオ硫酸ナトリウム／エタノール水溶液で滴定し、付加した一塩化ヨウ素量から算出した。
【００３３】
〈ゴム状重合体の体積平均粒子径の測定〉
試料をジメチルホルムアミドに溶解させ、レーザー回析方式粒度分布装置（ベックマン・コールター社製レーザー回析方式粒子アナライザー「ＬＳ−２３０型」）にて測定した。
【００３４】
〈ＴＢＣ含有量の測定〉
テトラヒドロフラン（ＴＨＦ）１００ｍｌに試料２ｇを溶解させ、遠心分離機（コクサン社製「Ｈ−２０００Ｂ」（ローター：Ｈ））にてゴム状分散粒子を除去し、その上澄み液を１０ｍｌに採取し、そこにＮ，Ｏ−ビス（トリメチルシリル）トリフルオロアセトアミド２００μｌを添加し、ガスクロマトグラフ／質量分析装置（ＧＣ／ＭＳ）にて試料中のＴＢＣ含有量を測定した。
装置：Ａｇｉｌｅｎｔ  Ｔｅｃｈｎｏｌｏｇｉｅｓ社製「ＨＰ７８９０／ＨＰ５９７４」
カラム：Ａｇｉｌｅｎｔ  Ｔｅｃｈｎｏｌｏｇｉｅｓ社製「ＤＢ−５ＭＳ」
オーブン：５０℃
注入口：３００℃
キャリア：ヘリウム、１ｍｌ／ｍｉｎ
検出器：質量分析計
【００３５】
（Ｂ）フルオロエチレン系重合体
ポリテトラフルオロエチレンの水性ディスパージョン（三井・デュポンフロロケミカル社製「ＰＴＦＥ  ３１−ＪＲ」）
【００３６】
（Ｃ）臭素系難燃剤
Ｃ−１：デカブロモジフェニルエタン（アルベマール社製「ＳＡＹＴＥＸ  ８０１０」）
Ｃ−２：エチレンビステトラブロモフタルイミド（アルベマール社製「ＳＡＹＴＥＸ  ＢＴ−９３」
Ｃ−３：２，４，６−トリス（２，４，６−トリブロモフェノキシ）−１，３，５−トリアジン（第一工業製薬社製「ピロガード  ＳＲ２４５」）
【００３７】
（Ｄ）難燃助剤
三酸化アンチモン（鈴裕化学社製「ＡＴ−３ＣＮ」）
【００３８】
上記（Ａ）熱可塑性樹脂、（Ｂ）フルオロエチレン系重合体、（Ｃ）臭素系難燃剤、（Ｄ）難燃助剤を表１に示す質量部にて配合し、ヘンシェルミキサー（日本コークス工業社製「ＦＭ２０Ｂ」）にて予備混合した後、二軸押出機（東芝機械社製「ＴＥＭ２６ＳＳ」）に供給してストランドとし、水冷後ペレタイザーへ導きペレット化した。この際、シリンダー温度２３０℃、供給量３０ｋｇ／時間とした。
【００３９】
得られたペレットを用いて、ＭＣＣ（ＤＥＴＡＫ製「ＭＣＣ−３」）を用い、ＡＳＴＭ  Ｄ７３０９  Ｍｅｔｈｏｄ  Ａに基づいて、前記した条件で放熱率［Ｗ／ｇ］を測定し、分解炉温度２００〜６００℃における最大放熱率［Ｗ／ｇ］と総発熱量［ｋＪ／ｇ］をそれぞれ求めた。また、得られたペレットを用いて、下記に示す方法で難燃性を評価した。結果を表１に示す。
【００４０】
〈難燃性〉
射出成形機（日本製鋼所株式会社製「Ｊ１００Ｅ−Ｐ」）を用いて、長さ１２７ｍｍ×幅１２．７ｍｍ×厚さ２．５ｍｍの燃焼用試験片を成形した。この際、射出成形機のシリンダー温度は２２０℃、金型温度は４５℃とした。該試験片を用いて、ＵＬ９４の垂直燃焼試験方法に準拠し、燃焼性を評価した。この試験方法でＶ−２に満たなかった場合はＮＧとした。
【００４１】
【表１】
2018168283.tif 000002
【００４２】
表１より、最大放熱率が４００Ｗ／ｇ未満で総発熱量が３６．０ｋＪ／ｇ以下である実施例では、いずれも５ＶＢレベルの高い難燃性が得られた一方、比較例では、難燃性が実施例より劣っていた。
【図１】
2018168283.tif 000003
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
（Ａ）熱可塑性樹脂と（Ｂ）フルオロエチレン系重合体と（Ｃ）臭素系難燃剤と（Ｄ）難燃助剤と、を含有し、
前記（Ａ）熱可塑性樹脂が、ゴム変性スチレン系樹脂であり、
前記（Ａ）熱可塑性樹脂１００質量部に対して、前記（Ｂ）フルオロエチレン系重合体を０．０１〜２．０質量部、前記（Ｃ）臭素系難燃剤を５〜３０質量部、前記（Ｄ）難燃助剤１．０〜１０．０質量部含有し、
マイクロスケール燃焼熱量計を用いるＡＳＴＭ  Ｄ７３０９  Ｍｅｔｈｏｄ  Ａに基づいて測定される、分解炉温度２００〜６００℃における、最大放熱率が４００Ｗ／ｇ未満で、且つ、総発熱量が３６．０ｋＪ／ｇ以下であることを特徴とする熱可塑性樹脂組成物。
【請求項２】
前記ゴム変性スチレン系樹脂に含まれる４−ｔｅｒｔ−ブチルカテコールの含有量が６ｍｇ／ｋｇ以下であることを特徴とする請求項１に記載の熱可塑性樹脂組成物。
【手続補正２】
【補正対象書類名】明細書
【補正対象項目名】０００６
【補正方法】変更
【補正の内容】
【０００６】
本発明は、（Ａ）熱可塑性樹脂と（Ｂ）フルオロエチレン系重合体と（Ｃ）臭素系難燃剤と（Ｄ）難燃助剤と、を含有し、
前記（Ａ）熱可塑性樹脂が、ゴム変性スチレン系樹脂であり、
前記（Ａ）熱可塑性樹脂１００質量部に対して、前記（Ｂ）フルオロエチレン系重合体を０．０１〜２．０質量部、前記（Ｃ）臭素系難燃剤を５〜３０質量部、前記（Ｄ）難燃助剤１．０〜１０．０質量部含有し、
マイクロスケール燃焼熱量計を用いるＡＳＴＭ  Ｄ７３０９  Ｍｅｔｈｏｄ  Ａに基づいて測定される、分解炉温度２００〜６００℃における、最大放熱率が４００Ｗ／ｇ未満で、且つ、総発熱量が３６．０ｋＪ／ｇ以下であることを特徴とする熱可塑性樹脂組成物である。
【手続補正３】
【補正対象書類名】明細書
【補正対象項目名】０００７
【補正方法】変更
【補正の内容】
【０００７】
上記本発明は、以下の構成を好ましい態様として含む。
前記ゴム変性スチレン系樹脂に含まれる４−ｔｅｒｔ−ブチルカテコールの含有量が６ｍｇ／ｋｇ以下であること。